УСТРОЙСТВО ДЛЯ ОТДЕЛЕНИЯ ДИОКСИДА УГЛЕРОДА, ИСПОЛЬЗУЮЩЕЕ СИЛИКОНОВУЮ РАЗДЕЛЯЮЩУЮ ПЛЕНКУ, И СПОСОБ ЕГО ИЗГОТОВЛЕНИЯ

1. Устройство для отделения диоксида углерода, содержащее:
емкостьдля хранения побочного газа, которая хранит побочный газ, генерированные базовой установкой обработки окружающей среды и содержащие большое количество метана и диоксида углерода;
вход побочного газа, через который побочный газ подают из бака для хранения побочного газа, и выход побочного газа, через который выпускают метансодержащий побочный газ, полученный путем отделения диоксида углерода от упомянутого подаваемого побочного газа;
разделяющий контейнер, который содержит сепаратор, сделанный из пористой силиконовой мембраны, которая отделяет диоксид углерода от исходного побочного газа;
выход, который сформирован в разделяющем контейнере, чтобы выпускать диоксид углерода, отделенный от пористой силиконовой мембраны;
емкость для хранения диоксида углерода, которая  принимает и хранит отделенный диоксид углерода; и
емкость для хранения оставшегося побочного газа, которая хранит метансодержащий побочный газ, полученный путем отделения диоксида углерода от исходного побочного газа.
2
2. Устройство по п. 1, в котором данный разделяющий контейнер поддерживают под давлением от 0 до 4 кгс/см при комнатной температуре.
3. Устройство по п. 1, в котором данный сепаратор, сделанный из пористой силиконовой мембраны, имеет форму вертикального листа, горизонтального листа или трубки.
4. Устройство по п. 1, в котором данный сепаратор, сделанный из пористой силиконовой мембраны, установлен в большом количестве.
5. Устройство по п. 1, в котором внутренняя и внешняя стороны пористой силиконовой мембраны покрыты керамикой.
6. Устройство по п. 1, в котором пористая силиконовая мембрана сформирована путем смешения сырого силиконового каучукового материала, керамического порошка и вулканизатора, экструдирования данной смеси и вулканизации экструдированной смеси при температуре от 80 до 300 °С.
7. Устройство по п. 6, в котором данный керамический порошок добавляют в количестве от 0,001 до 10 %масс в расчете на массу сырого силиконового каучукового материала.
8. Устройство по п. 3, в котором опора и сетка установлены между разделяющими мембранами, которые имеют форму вертикального листа и горизонтального листа, и сделаны из пористого силикона, чтобы поддерживать заданный зазор между разделяющими мембранами.
9. Устройство по п. 8, в котором данная опора или сетка сделана из металла, чтобы прикладывать электрическое поле.
10. Устройство по п. 9, в котором данное электрическое поле вызывает постоянный и/или переменный ток.
11. Устройство по п. 10, в котором напряжение постоянного тока находится в интервале от 0,01 до 50 кВ, частота переменного тока находится в интервале от 1 Гц до 1 МГц, а напряжение переменного тока находится в интервале от 0,01 до 50 кВ.
12. Устройство по п. 1, в котором нанос использован в качестве выхода побочного газа, чтобы выпускать метансодержащий побочный газ без диоксида углерода.
13. Устройство по п. 1, в котором генератор звуковых волн установлен вокруг пористой силиконовой мембраны, чтобы вызывать колебания пористой силиконовой мембраны.
14. Мембрана, отделяющая диоксид углерода, содержащая:
разделяющую мембрану, которая изготовлена из пористого силикона; и
покрывающий слой, который получен путем нанесения нанокерамического порошка на пористую силиконовую разделяющую мембрану.
15. Мембрана по п. 14, в которой данный нанокерамический порошок представляет собой один компонент из или комбинацию двух или более компонентов: из оксида на основе Fе, оксида на основе Рd, оксида на основе Тi и оксида на основе Аl, которые имеют сродство к диоксиду углерода.
16. Мембрана по п. 14, где данная разделяющая мембрана изготовлена из пористого силикона, имеющего диаметр от 2 до 50 мм и толщину от 0,1 до 2 мм.
17. Мембрана по п. 14, в которой поры, образованные в разделяющей мембране, сделанной из пористого силикона, имеют диаметр от 0,32 до 0,35 нм.
18. Мембрана по п. 14, в которой данный нанокерамический порошок имеет средний размер зерен от 1 до 100 нм.
19. Мембрана по п. 14, в которой покрытый керамикой слой имеет толщину от 2 нм до 1000 мкм.
20. Способ отделения диоксида углерода от побочного газа, в котором используют устройство для отделения диоксида углерода, которое содержит мембрану для отделения диоксида углерода по п. 14.
2
21. Способ по п. 20, в котором разница давлений между внутренней и внешней сторонами сепаратора, который сделан из пористой силиконовой мембраны, составляет меньше, чем 4 кгс/см.